Керамическая масса
CERAMIC MIXTURE

Изобретение относится к составам керамических масс, которые могут быть использованы для изготовления стеновых материалов.
Известна керамическая масса, включающая, мас.%: лессовидный суглинок 70,0-90,0; каолинитовая глина 5,0-15,0; фосфорит 5,0-20,0 [1].
Задача изобретения состоит в повышении прочности изделий, полученной из керамической массы.
Технический результат достигается тем, что керамическая масса для изготовления стеновых материалов, включающая лессовидный суглинок, каолинитовую глину, фосфорит, дополнительно содержит древесные опилки и портландцемент при следующем соотношении компонентов, мас.%: лессовидный суглинок 74,5-79,0; каолинитовая глина 5,0-10,0; фосфорит 5,0-10,0; просеянные через сито №5 древесные опилки 0,5-1,0; портландцемент 5,0-10,0.
В таблице приведены составы керамической массы для изготовления стеновых материалов.
Для приготовления керамической массы могут быть использованы качественные лессовидные суглинки и каолинитовые глины любых месторождений.
Фосфорит, лессовидный суглинок и каолинитовую глину по отдельности размалывают до порошкообразного состояния. Все компоненты дозируют в требуемых количествах, смешивают и готовят керамическую массу. Влажность массы выбирают в пределах 18-26%. Из приготовленной массы пластическим способом формуют кирпич (керамические камни), который сушат до влажности не более 6% и обжигают при температуре 1100-1040°С.
Источник информации
1. SU 1548175, 1990.